Стекло
GLASS

Изобретение относится к технологии силикатов и касается составов стекол, которые могут быть использованы для изготовления витражей, в ювелирной промышленности.
2
2
2
2
3
2
3
Известно стекло, содержащее следующие компоненты, мас. %: SiO 69,7-75,2; CaO 6,0-8,0; MgO 1,0-3,0; NaO 11,0-16,0; KO 1,0-4,0; PrO 1,2-3,5; NdO 0,1-0,3 [1].
Задачей изобретения является повышение светопропускания стекла.
2
2
2
2
3
2
3
2
3
2
2
2
2
2
3
2
3
2
3
2
Технический результат достигается тем, что стекло, включающее SiO, СаО, MgO, NaO, KO, PrO, NdO, дополнительно содержит BO, GeO и CoO, при следующем соотношении компонентов, мас. %: SiO 40,0-50,0; СаО 6,0-8,0; MgO 1,0-3,0; NaO 12,0-16,0; KO 1,0-4,0; PrO 0,4-1,0; NdO 0,1-0,3; BO 22,7-34,0; GeO 0,19-0,29; CoO 0,01-0,02.
В таблице приведены составы стекла.
Стекло может быть сварено в электропечах любой конструкции.
Источник информации
1. SU 745875, C03C 3/04, 1980.